(57)【要約】【課題】接着工程において接着剤塗布後の乾燥や加圧、加熱を行わなくとも貼り合わせが可能であり、一旦はく離した後は加圧、加熱したり湿らせたりしても再接着せず、優れた情報隠匿性能を有しながら、はく離時に紙破せず、はく離後のべとつきがない情報担持シートの製造に適した接着剤組成物及び情報担持シートを提供する。【解決手段】酢酸ビニル樹脂エマルジョン、可塑剤、脂肪酸カルシウムを含有することを特徴とする接着剤組成物であり、該接着剤組成物を用いて製造された情報担持シートである。【選択図】なし【特許請求の範囲】
【請求項１】
酢酸ビニル樹脂エマルジョン、可塑剤、脂肪酸カルシウムを含有することを特徴とする接着剤組成物。
【請求項２】
酢酸ビニル樹脂エマルジョンの固形分１００重量部に対して、可塑剤を１０〜１００重量部、脂肪酸カルシウムを固形分で２０〜２００重量部含有することを特徴とする接着剤組成物。
【請求項３】
請求項１または２記載の接着剤組成物を用いて製造されたことを特徴とする情報担持シート。
【発明の詳細な説明】
【技術分野】
【０００１】
本発明は、はく離後に情報記載面にべとつきが残らない水系接着剤組成物及びそれを用いた情報担持シートに関する。
【背景技術】
【０００２】
従来、隠匿状態で送付する必要がある情報の送付には封書が用いられてきたが、Ｖ型またはＺ型のハガキの内側に情報を記載した上で接着し、隠匿状態で保ったまま郵送できるハガキが用いられるようになり、情報担持シートと総称されている。このような情報担持シートに求められる性能としては、郵送中に接着面が剥がれないこと、一旦はく離した面が容易に再接着しないこと、はく離時に紙破が発生しないこと、はく離後にはく離面にタックが残らず、べとつかないこと等が挙げられている。
【０００３】
現在、一旦はく離した面が容易に再接着しないという要求に応えるため、主に感圧型接着剤または感熱型接着剤が用いられているが、接着剤塗布後に乾燥が必要であったり、貼り合わせ後の加圧、加熱が必要なため製造工程が煩雑となるという問題や、通常の状態では容易に再接着しないものの、加圧や加熱により再接着させることもできるため情報隠匿の面から問題があった。
【０００４】
これに対して本発明者らは、アクリル樹脂系エマルジョン、酢酸ビニル樹脂系エマルジョン、ワックスエマルジョン、シリコンオイルエマルジョンを必須成分とする水系接着剤組成物及びそれを用いた情報担持シートを提案している（特許文献１）。これは該接着剤組成物を相面する基材の少なくともいずれかの一面に塗布し、ウエット状態で貼り合わせることに接着されるものであり、接着剤塗布後の乾燥が不要であるとともに、一旦はく離してしまうと加圧、加熱したり湿らせたりしても再接着しないため、優れた情報隠匿性能を持つものである。しかしながら、使用される紙の種類によってははく離時に紙破が発生して情報が読み取りにくくなったり、はく離後に若干のべとつきが残る点に改善の余地があった。
【特許文献１】特願２００５−２８７６２１
【発明の開示】
【発明が解決しようとする課題】
【０００５】
本発明の課題は、接着工程において接着剤塗布後の乾燥や加圧、加熱を行わなくとも貼り合わせが可能であり、一旦はく離した後は加圧、加熱したり湿らせたりしても再接着せず、優れた情報隠匿性能を有しながら、はく離時に紙破せず、はく離後のべとつきがない情報担持シートの製造に適した接着剤組成物及び情報担持シートを提供することである。
【課題を解決するための手段】
【０００６】
酢酸ビニル樹脂エマルジョン、可塑剤、脂肪酸カルシウムを含有することを特徴とする接着剤組成物であり、該接着剤組成物を用いて製造された情報担持シートである。
【発明の効果】
【０００７】
本発明の水系接着剤組成物及びそれを用いた担持シートは、接着剤組成物を相面する基材の少なくともいずれかの一面に塗布し、ウエット状態で貼り合わせることで接着されるため、接着工程において接着剤塗布後の乾燥や貼り合わせ加圧、加熱を行う必要がないため、情報担持シートの製造工程を簡略化及び省エネルギー化できる。また、情報担持シートは一旦はく離した後は加圧、加熱したり湿らせたりしても再接着せず、優れた情報隠匿性能を有しながら、はく離時には紙破せず、はく離後のべとつきがないため、個人情報の郵送等に好適に用いることができる。
【発明を実施するための最良の形態】
【０００８】
本発明の接着剤組成物を構成する酢酸ビニル樹脂エマルジョンは、乳化剤の存在下で酢酸ビニルを乳化重合することにより合成される。乳化剤としては、重合度３００〜４０００程度、けん化度８６〜９９．５％程度のポリビニルアルコールが好ましく用いられるが、ヒドロキシエチルセルロース等の水溶性高分子や界面活性剤等を使用することもできる。不飽和単量体としては酢酸ビニルのみを用いても良いし、本来の性能を損なわない範囲内で酢酸ビニルと共重合可能な不飽和単量体、例えばアクリル酸等を共重合させても良い。ただし、酢酸ビニルとエチレンを共重合したエチレン酢酸ビニル共重合樹脂エマルジョンを用いた場合、情報担持シートをはく離した後にべとつきが残るため、エチレンは共重合単量体として好ましくない。また、アクリル酸エステルを共重合した場合、使用量によってはべとつきが残ることがあるため、使用しないことが好ましい。重合開始剤は過硫酸アンモニウム等の過硫酸塩や過酸化水素等の過酸化物やアゾ化合物等を用いることができ、酒石酸、重亜硫酸ソーダ、アスコルビン酸等の還元剤を併用しても良い。重合は６０〜８５℃程度で行うことができる。
【０００９】
本発明の接着剤組成物において、可塑剤ははく離性を向上させ、紙破や印刷層の破壊が起きないようにする効果を有する。好ましい可塑剤としてはジアルキレングリコールジベンゾエートが挙げられ、ジプロピレングリコールジベンゾエートがより好ましい。酢酸ビニル樹脂エマルジョンの固形分１００重量部に対して、可塑剤を１０重量部以上添加することによりはく離性向上の効果が明確に現れ、３０重量部以上でより顕著となる。なお、１００重量部を超えるとはく離時に印刷層破壊となったり、はく離後にべとつきが残る場合がある。
【００１０】
脂肪酸カルシウムは主に炭素数が１２〜１８である脂肪酸のカルシウム塩であり、本発明の接着剤組成物中においてはく離性を向上させる役割を持つ。通常、ステアリン酸カルシウム（炭素数１８）が用いられるが、工業的製造方法においては、ステアリン酸カルシウムは炭素数が少ない脂肪酸のカルシウム塩や不飽和結合を有する脂肪酸のカルシウム塩の混合物として得られる場合があり、このような混合物でも構わない。脂肪酸カルシウムは水溶性が低いため、界面活性剤等を用いて乳化した水分散体として用いることが好ましい。酢酸ビニル樹脂エマルジョンの固形分１００重量部に対して、脂肪酸カルシウムを固形分で２０重量部以上添加することによってはく離性向上の効果が明確に現れ、５０重量部以上でより顕著となる。なお、２００重量部を超えると接着力が低下する傾向があり、用途によっては郵送中にはく離してしまう可能性がある。
【００１１】
接着剤組成物には前記必須成分の他、各種物性の調整や個別用途に求められる性能の付与等を目的として、界面活性剤や高分子水溶液、消泡剤、防腐剤等を添加することができる。
【００１２】
以下、実施例に基づき本発明をさらに具体的に説明する。なお、本発明は何ら実施例に限定されるものではない。
【実施例】
【００１３】
酢酸ビニル樹脂エマルジョンの合成
攪拌機、温度計、加熱ヒーター、還流冷却管を備えたフラスコ中に水２８０部を仕込み、部分けん化ポリビニルアルコール（電気化学工業株式会社製、Ｂ−０５、商品名）１２部、中間けん化ポリビニルアルコール（電気化学工業株式会社製、Ｈ−１７）６重量部を水中に分散させた後８０℃に加熱して２時間攪拌して溶解させた。液温を８０℃に保った状態で酒石酸０．５重量部を添加し、水１０部に３５％過酸化水素水０．５重量部を溶解させた重合開始剤溶液と酢酸ビニルモノマー２２０部を３時間かけて滴下し、滴下終了後にさらに１時間後重合を行った後冷却して酢酸ビニル樹脂エマルジョンを得た。
【００１４】
実施例１
前記酢酸ビニル樹脂エマルジョン７５重量部、可塑剤としてジプロピレングリコールジベンゾエート２０重量部、脂肪酸カルシウム（株式会社日新化学研究所製、不揮発分５５％、ステアリン酸カルシウムを含有）を配合し、実施例１の接着剤組成物を得た。
【００１５】
実施例２〜５、比較例１〜４
実施例１記載の配合材料の他、エチレン酢酸ビニル共重合樹脂エマルジョンとして＃５９（電気化学工業株式会社製、ガラス転移温度−１８℃、不揮発分５６％、商品名）、アクリル樹脂エマルジョンとしてＤ−３２（ガンツ化成株式会社製、ガラス転移温度−３０℃、不揮発分５５％、商品名）を配合して表１記載の各接着剤組成物を得た。表１の配合は重量部である。
【００１６】
【表１】
2008081583.tif 000002
【００１７】
試験評価方法
上質紙（コクヨ株式会社製、コピー用紙ＫＢ９ＴＮ、坪量７５ｇ／ｍ2）に接着剤組成物を塗布量１０ｇ／ｍ2にて塗布し、２０ｃｍ幅ハンドローラーを用いて０．４Ｎで加圧し、２回繰り返した。常温にて１日養生した後、試験片の接着面を２５ｍｍ幅にカットし試験体を作成した。
＜はく離性＞
試験体をはく離し、はく離状態を観察した。（○：紙破や印刷層の破壊がなく良好、×：紙破はないが印刷層破壊あり、××：紙破）
＜タック＞
はく離後のはく離面を指触し、タックの有無を確認した。なお、はく離性が××となったものは評価できなかった。（○：全くまたはほとんどタックなし、△：ややタックあり、×：明らかなタックあり）
【００１８】
実施例１〜５では良好なはく離性が得られ、はく離後のタックもなかった。比較例１、２は酢酸ビニル樹脂エマルジョンに代えてそれぞれエチレン酢酸ビニル共重合樹脂エマルジョン、アクリル樹脂エマルジョンを用いたものであるが、はく離時に印刷層破壊部分があり、はく離後にタックが残っていた。比較例３、４はそれぞれジプロピレングリコールジベンゾエートと脂肪酸カルシウムを抜いたものであるが、はく離時に紙破発生したため全く使用できるものではなかった。